(57)【要約】【課題】導電性接着剤を用いてタブ線と太陽電池セルの電極との接続を図るに際し、接続信頼性を向上させる。【解決手段】複数の太陽電池セル２と、太陽電池セル２の表面及び隣接する太陽電池セル２の裏面にそれぞれ形成された電極１１，１３上に球状の導電性粒子２３を含有する導電性接着剤１７を介して接続され、複数の太陽電池セル２同士を接続するタブ線３とを備え、タブ線３は、導電性接着剤１７と接する一面に凹凸部１８が形成され、凹凸部１８の平均高さ（Ｈ）と、導電性粒子の平均粒子径（Ｄ）とが、Ｄ≧Ｈを満たしている。【選択図】図５
2012204388.tif 000002
【特許請求の範囲】
【請求項１】
複数の太陽電池セルと、上記太陽電池セルの表面及び隣接する太陽電池セルの裏面にそれぞれ形成された電極上に球状の導電性粒子を含有する導電性接着剤を介して接続され、複数の上記太陽電池セル同士を接続するタブ線とを備え、
上記タブ線は、上記導電性接着剤と接する一面に凹凸部が形成され、上記凹凸部の平均高さ（Ｈ）と、導電性粒子の平均粒子径（Ｄ）とが、Ｄ≧Ｈを満たしている太陽電池モジュール。
【請求項２】
上記タブ線は、上記表面電極及び上記裏面電極への配置される前に、上記凹凸部が形成される一面に上記導電性接着剤が予め一体形成されている請求項１記載の太陽電池モジュール。
【請求項３】
上記タブ線は、上記凹凸部が形成されない他面には、剥離処理層が形成されている請求項２記載の太陽電池モジュール。
【請求項４】
上記導電性粒子は、平均粒子径（Ｄ）が１０〜３０μｍであり、
上記凹凸部の平均高さ（Ｈ）が１０〜２０μｍである請求項１〜３のいずれか１項に記載の太陽電池モジュール。
【請求項５】
上記導電性粒子は、Ｎｉである請求項１〜請求項４のいずれか１項に記載の太陽電池モジュール。
【請求項６】
太陽電池セルの表面電極に球状の導電性粒子を含有する導電性接着剤を介してタブ線の一端側を配置し、上記太陽電池セルと隣接する太陽電池セルの裏面電極に導電性粒子を含有する導電性接着剤を介して上記タブ線の他端側を配置する工程と、
上記タブ線を上記表面電極及び上記裏面電極へ熱加圧し、上記導電性接着剤によって上記タブ線を上記表面電極及び上記裏面電極へ接続する工程とを有し、
上記タブ線は、上記導電性接着剤と接する一面に凹凸部が形成され、上記凹凸部の平均高さ（Ｈ）と、導電性粒子の平均粒子径（Ｄ）とが、Ｄ≧Ｈを満たしている太陽電池モジュールの製造方法。
【請求項７】
上記タブ線は、上記表面電極及び上記裏面電極への配置工程の前に、上記凹凸部が形成される一面に上記導電性接着剤が予め一体形成されている請求項６記載の太陽電池モジュールの製造方法。
【請求項８】
上記タブ線は、上記凹凸部が形成されない他面には、剥離処理層が形成され、上記表面電極及び上記裏面電極上への配置工程の前に、リール形状に巻回されている請求項６又は請求項７に記載の太陽電池モジュールの製造方法。
【請求項９】
上記導電性粒子は、平均粒子径（Ｄ）が１０〜３０μｍであり、
上記凹凸部の平均高さ（Ｈ）が１０〜２０μｍである請求項６〜８のいずれか１項に記載の太陽電池モジュールの製造方法。
【請求項１０】
上記導電性粒子は、Ｎｉである請求項６〜請求項９のいずれか１項に記載の太陽電池モジュールの製造方法。
【請求項１１】
太陽電池セルの表面及び隣接する太陽電池セルの裏面にそれぞれ形成された電極上に球状の導電性粒子を含有する導電性接着剤を介して接続され、複数の上記太陽電池セル同士を接続するタブ線がリールに巻回されたリール巻装体において、
上記タブ線は、上記導電性接着剤と接する一面に凹凸部が形成され、上記凹凸部の平均高さ（Ｈ）と、導電性粒子の平均粒子径（Ｄ）とが、Ｄ≧Ｈを満たしているリール巻装体。
【請求項１２】
上記タブ線は、上記凹凸部が形成される一面に上記導電性接着剤が予め一体形成されている請求項１１記載のリール巻装体。
【請求項１３】
上記タブ線は、上記凹凸部が形成されない他面には、剥離処理層が形成されている請求項１１又は請求項１２に記載のリール巻装体。
【請求項１４】
上記導電性粒子は、平均粒子径（Ｄ）が１０〜３０μｍであり、
上記凹凸部の平均高さ（Ｈ）が１０〜２０μｍである請求項１１〜１３のいずれか１項に記載のリール巻装体。
【請求項１５】
上記導電性粒子は、Ｎｉである請求項１１〜請求項１４のいずれか１項に記載のリール巻装体。
【発明の詳細な説明】
【技術分野】
【０００１】
本発明は、タブ線によって複数の太陽電池セルが接続された太陽電池モジュールに関し、特に導電性粒子を含有する導電性接着剤を介して太陽電池セルの電極と接続されるタブ線、このタブ線を用いた太陽電池モジュール及び太陽電池モジュールの製造方法に関するものである。
【背景技術】
【０００２】
例えば結晶シリコン系太陽電池モジュールでは、複数の隣接する太陽電池セルが、インターコネクタとなるタブ線により接続されている。タブ線は、その一端側を一の太陽電池セルの表面電極に接続され、他端側を隣接する太陽電池セルの裏面電極に接続することにより、各太陽電池セルを直列に接続する。このとき、タブ線は、一端側の一面側が一の太陽電池セルの表面電極に接続され、他端側の他面側が隣接する太陽電池セルの裏面電極に接続されている。
【０００３】
具体的に、太陽電池セルは、受光面に銀ペースト等のスクリーン印刷によりバスバー電極が形成され、太陽電池セルの裏面接続部にＡｇ電極が形成されている。なお、太陽電池セル裏面の接続部以外の領域はＡｌ電極やＡｇ電極が形成されている。
【０００４】
また、タブ線は、リボン状銅箔の両面にハンダコート層が設けられることにより形成される。具体的に、タブ線は、厚さ０．０５〜０．２ｍｍ程度に圧延した銅箔をスリットし、あるいは銅ワイヤーを平板状に圧延するなどして得た幅１〜３ｍｍの平角銅線に、ハンダメッキやディップハンダ付け等を施すことにより形成される。
【０００５】
太陽電池セルとタブ線との接続は、タブ線を太陽電池セルの各電極上に配置し、加熱ボンダーによって熱加圧することにより、タブ線表面に形成したハンダを溶融、冷却することにより行う（特許文献１）。
【０００６】
しかし、半田付けでは約２６０℃と高温による接続処理が行われるため、太陽電池セルの反りや、タブ線と表面電極及び裏面電極との接続部に生じる内部応力、さらにフラックスの残渣等により、太陽電池セルの表面電極及び裏面電極とタブ線との間の接続信頼性が低下することが懸念される。
【０００７】
そこで、従来、太陽電池セルの表面電極及び裏面電極とタブ線との接続に、比較的低い温度での熱圧着処理による接続が可能な導電性接着フィルムが使用されている（特許文献２）。このような導電性接着フィルムとしては、平均粒径が数μｍオーダーの球状または鱗片状の導電性粒子を熱硬化型バインダー樹脂組成物に分散してフィルム化したものが使用されている。
【０００８】
導電性接着フィルムは、表面電極及び裏面電極とタブ線との間に介在された後、タブ線の上から加熱ボンダーによって熱加圧されることにより、バインダー樹脂が流動性を示して電極、タブ線間より流出されるとともに、導電性粒子が電極とタブ線間の導通を図り、この状態でバインダー樹脂が熱硬化する。これにより、タブ線によって複数の太陽電池セルが直列接続されたストリングスが形成される。
【０００９】
導電性接着フィルムを用いてタブ線と表面電極及び裏面電極とが接続された複数の太陽電池セルは、ガラス、透光性プラスチックなどの透光性を有する表面保護材と、ＰＥＴ（Poly Ethylene Terephthalate）等のフィルムからなる背面保護材との間に、エチレンビニルアセテート樹脂（ＥＶＡ）等の透光性を有する封止材により封止される。
【先行技術文献】
【特許文献】
【００１０】
【特許文献１】特開２００４−３５６３４９号公報
【特許文献２】特開２００８−１３５６５４号公報
【発明の概要】
【発明が解決しようとする課題】
【００１１】
しかし、導電性接着フィルムを用いて太陽電池セルの表面電極及び裏面電極とタブ線との接合を行う構成においては、さらなる接続信頼性の向上、すなわち、導電性接着フィルムによるタブ線と太陽電池セルの各電極との電気的に低抵抗での接続が望まれている。特に太陽電池モジュールは、設置後に昼夜、天候あるいは四季によっても温度や湿度環境が変化することから、このような環境変化においても安定した接続を持続することが望まれる。
【００１２】
そこで、本発明は、導電性接着フィルムを用いてタブ線と太陽電池セルの各電極との接続を図るに際し、接続信頼性を向上させた太陽電池モジュール、太陽電池モジュールの製造方法及び当該タブ線が巻装されたリール巻装体を提供することを目的とする。
【課題を解決するための手段】
【００１３】
上述した課題を解決するために、本発明に係る太陽電池モジュールは、複数の太陽電池セルと、上記太陽電池セルの表面及び隣接する太陽電池セルの裏面にそれぞれ形成された電極上に球状の導電性粒子を含有する導電性接着剤を介して接続され、複数の上記太陽電池セル同士を接続するタブ線とを備え、上記タブ線は、上記導電性接着剤と接する一面に凹凸部が形成され、上記凹凸部の平均高さ（Ｈ）と、導電性粒子の平均粒子径（Ｄ）とが、Ｄ≧Ｈを満たしている。
【００１４】
また、本発明に係る太陽電池モジュールの製造方法は、太陽電池セルの表面電極に球状の導電性粒子を含有する導電性接着剤を介してタブ線の一端側を配置し、上記太陽電池セルと隣接する太陽電池セルの裏面電極に導電性粒子を含有する導電性接着剤を介して上記タブ線の他端側を配置する工程と、上記タブ線を上記表面電極及び上記裏面電極へ熱加圧し、上記導電性接着剤によって上記タブ線を上記表面電極及び上記裏面電極へ接続する工程とを有し、上記タブ線は、上記導電性接着剤と接する一面に凹凸部が形成され、上記凹凸部の平均高さ（Ｈ）と、導電性粒子の平均粒子径（Ｄ）とが、Ｄ≧Ｈを満たしているものである。
【００１５】
また、本発明に係るリール巻装体は、太陽電池セルの表面及び隣接する太陽電池セルの裏面にそれぞれ形成された電極上に球状の導電性粒子を含有する導電性接着剤を介して接続され、複数の上記太陽電池セル同士を接続するタブ線がリールに巻回されたリール巻装体において、上記タブ線は、上記導電性接着剤と接する一面に凹凸部が形成され、上記凹凸部の平均高さ（Ｈ）と、導電性粒子の平均粒子径（Ｄ）とが、Ｄ≧Ｈを満たしているものである。
【発明の効果】
【００１６】
本発明によれば、タブ線は、凹凸部の平均高さ（Ｈ）が、導電性接着剤に分散されている導電性粒子の平均粒子径（Ｄ）とが、Ｄ≧Ｈを満たしているため、導電性粒子が凹凸部の凹部に挟持され、太陽電池セルの各電極と接触する。したがって、タブ線は、凹凸部の凸部及び導電性粒子による太陽電池セルの各電極との接触面積が増加し、導通抵抗を低下させることができる。
【図面の簡単な説明】
【００１７】
【図１】太陽電池モジュールを示す分解斜視図である。
【図２】太陽電池セルのストリングスを示す断面図である。
【図３】太陽電池セルの裏面電極及び接続部を示す平面図である。
【図４】予め導電性接着剤が設けられたタブ線を示す断面図である。
【図５】太陽電池セルの電極とタブ線との接続状態を示す断面図である。
【図６】タブ線のリール巻装体を示す斜視図である。
【図７】導電性接着フィルムを示す断面図である。
【図８】リール状に巻回された導電性接着フィルムを示す図である。
【図９】実施例及び比較例を示す断面図である。
【図１０】実施例及び比較例を示す平面図である。
【発明を実施するための形態】
【００１８】
以下、本発明が適用された太陽電池モジュール、太陽電池モジュールの製造方法、タブ線が巻装されたリール巻装体について、図面を参照しながら詳細に説明する。
【００１９】
［太陽電池モジュール］
本発明が適用された太陽電池モジュール１は、図１〜図３に示すように、複数の太陽電池セル２がインターコネクタとなるタブ線３によって直列に接続されたストリングス４を有し、このストリングス４を複数配列したマトリクス５を備える。そして、太陽電池モジュール１は、このマトリクス５が封止接着剤のシート６で挟まれ、受光面側に設けられた表面カバー７及び裏面側に設けられたバックシート８とともに一括してラミネートされ、最後に、周囲にアルミニウムなどの金属フレーム９が取り付けられることにより形成される。
【００２０】
封止接着剤としては、例えばエチレンビニルアセテート樹脂（ＥＶＡ）等の透光性封止材が用いられる。また、表面カバー７としては、例えば、ガラスや透光性プラスチック等の透光性の材料が用いられる。また、バックシート８としては、ガラスや、アルミニウム箔を樹脂フィルムで挟持した積層体等が用いられる。
【００２１】
太陽電池モジュールの各太陽電池セル２は、光電変換素子１０を有する。光電変換素子１０は、単結晶型シリコン光電変換素子、多結晶型光電変換素子を用いる結晶シリコン系太陽電池や、アモルファスシリコンからなるセルと微結晶シリコンやアモルファスシリコンゲルマニウムからなるセルとを積層させた光電変換素子を用いた薄膜シリコン系太陽電池など、各種光電変換素子１０を用いることができる。
【００２２】
また、光電変換素子１０は、受光面側に内部で発生した電気を集電するフィンガー電極１２とフィンガー電極１２の電気を集電するバスバー電極１１とが設けられている。バスバー電極１１及びフィンガー電極１２は、太陽電池セル２の受光面となる表面に、例えばＡｇペーストがスクリーン印刷等により塗布された後、焼成されることにより形成される。また、フィンガー電極１２は、受光面の全面に亘って、例えば約５０〜２００μｍ程度の幅を有するラインが、所定間隔、例えば２ｍｍおきに、ほぼ平行に複数形成されている。バスバー電極１１は、フィンガー電極１２と略直交するように形成され、また、太陽電池セル２の面積に応じて複数形成されている。
【００２３】
また、光電変換素子１０は、受光面と反対の裏面側に、アルミニウムや銀からなる裏面電極１３が設けられている。裏面電極１３は、図２及び図３に示すように、例えばアルミニウムや銀からなる電極が、スクリーン印刷やスパッタ等により太陽電池セル２の裏面に形成される。裏面電極１３は、後述する後述する導電性接着フィルム１７を介してタブ線３が接続されるタブ線接続部１４を有する。
【００２４】
そして、太陽電池セル２は、タブ線３によって、表面に形成された各バスバー電極１１と、隣接する太陽電池セル２の裏面電極１３とが電気的に接続され、これにより直列に接続されたストリングス４を構成する。タブ線３とバスバー電極１１及び裏面電極１３とは、後述する導電性接着フィルム１７によって接続される。
【００２５】
［タブ線］
タブ線３は、図２に示すように、隣接する太陽電池セル２Ｘ、２Ｙ、２Ｚの各間を電気的に接続する長尺状の導電性基材である。タブ線３は、例えば厚さ５０〜３００μｍに圧延された銅箔やアルミ箔をスリットし、あるいは銅やアルミなどの細い金属ワイヤーを平板状に圧延することにより、導電性接着フィルム１７とほぼ同じ幅の１〜３ｍｍ幅の平角の銅線を得る。そして、タブ線３は、この平角銅線に、必要に応じて金メッキ、銀メッキ、スズメッキ、ハンダメッキ等を施すことにより形成される。
【００２６】
［凹凸部］
また、図４に示すように、タブ線３は、導電性接着フィルム１７と接する一面３ａに凹凸部１８が形成されている。凹凸部１８は、タブ線３の一面３ａの全面に亘って不規則に形成された凹部及び凸部からなり、メッキ処理されたリボン状銅箔のプレス成形、あるいは一面３ａのエッチング等により形成されている。
【００２７】
また、タブ線３は、凹凸部１８の平均高さ（Ｈ）と、後述する導電性接着フィルム１７の導電性粒子２３の平均粒子径（Ｄ）とが、Ｄ≧Ｈを満たしている。凹凸部１８の平均高さ（Ｈ）とは、凹部１８ｂの頂点から凸部１８ａの頂点までの高さの平均値であり、複数箇所、例えば１０箇所測定した高さの平均値をいう。凹凸部１８の平均高さ（Ｈ）は１〜５０μｍの範囲で使用が可能であり、１０〜２０μｍの範囲で好ましく使用することができる。
【００２８】
図５に示すように、太陽電池モジュール１は、タブ線３の凹凸部１８の平均高さ（Ｈ）と、導電性接着フィルム１７の導電性粒子２３の平均粒子径（Ｄ）とが、Ｄ≧Ｈを満たすことにより、凹凸部１８の凸部１８ａ及び導電性粒子２３による、バスバー電極１１及び裏面電極１３への接触面積が増え、接触抵抗を低下させることができる。
【００２９】
［剥離処理］
また、タブ線３は、凹凸部１８が形成された一面３ａと反対側の他面３ｂに、剥離処理層１９を形成してもよい。剥離処理層１９は、公知の手法を用いて形成することができ、例えばシリコーン系、長鎖アルキル系、フッ素系、硫化モリブデン等の剥離処理剤によりタブ線３の他面３ｂを表面処理することにより形成される。
【００３０】
タブ線３は、他面３ｂに剥離処理層１９を設けることにより、図６に示すように、巻装体２０として巻回されたときにも、重畳部分が接着することがない。したがって、タブ線３は、バスバー電極１１や裏面電極１３に配置する際に、リール２１よりスムーズに送り出すことができる。
【００３１】
［接着フィルム］
導電性接着フィルム１７は、図７に示すように、球状の導電性粒子２３が高密度に含有された熱硬化性のバインダー樹脂層である。また、導電性接着フィルム１７は、押し込み性の観点から、バインダー樹脂の最低溶融粘度が、１００〜１０００００Ｐａ・ｓであることが好ましい。導電性接着フィルム１７は、最低溶融粘度が低すぎると低圧着から本硬化の過程で樹脂が流動してしまい接続不良やセル受光面へのはみ出しが生じやすく、受光率低下の原因ともなる。また、最低溶融粘度が高すぎてもフィルム貼着時に不良を発生しやすく、接続信頼性に悪影響が出る場合もある。なお、最低溶融粘度については、サンプルを所定量回転式粘度計に装填し、所定の昇温速度で上昇させながら測定することができる。
【００３２】
導電性接着フィルム１７に用いられる球状の導電性粒子２３としては、特に制限されず、例えば、ニッケル、金、銀、銅などの金属粒子、樹脂粒子に金めっきなどを施したもの、樹脂粒子に金めっきを施した粒子の最外層に絶縁被覆を施したものなどを挙げることができる。なお、本発明における球状とは、いわゆる球形に限らず、断面が略円形や楕円形の球形の他、平坦面や湾曲面からなる多面体など、一般に金属粒子や樹脂粒子がとり得る、粒径を観念できるあらゆる形態をいう。なお、導電性粒子２３の平均粒子径は１〜５０μｍの範囲で使用が可能であり、１０〜３０μｍの範囲を好ましく使用することができる。
【００３３】
また、導電性接着フィルム１７は、常温付近での粘度が１０〜１００００ｋＰａ・ｓであることが好ましく、さらに好ましくは、１０〜５０００ｋＰａ・ｓである。導電性接着フィルム１７の粘度が１０〜１００００ｋＰａ・ｓの範囲であることにより、導電性接着フィルム１７をタブ線３の一面３ａに設け、リール２１に巻装した場合において、いわゆるはみ出しによるブロッキングを防止することができ、また、所定のタック力を維持することができる。
【００３４】
導電性接着フィルム１７のバインダー樹脂層の組成は、上述のような特徴を害さない限り、特に制限されないが、より好ましくは、膜形成樹脂と、液状エポキシ樹脂と、潜在性硬化剤と、シランカップリング剤とを含有する。
【００３５】
膜形成樹脂は、平均分子量が１００００以上の高分子量樹脂に相当し、フィルム形成性の観点から、１００００〜８００００程度の平均分子量であることが好ましい。膜形成樹脂としては、エポキシ樹脂、変性エポキシ樹脂、ウレタン樹脂、フェノキシ樹脂等の種々の樹脂を使用することができ、その中でも膜形成状態、接続信頼性等の観点からフェノキシ樹脂が好適に用いられる。
【００３６】
液状エポキシ樹脂としては、常温で流動性を有していれば、特に制限はなく、市販のエポキシ樹脂が全て使用可能である。このようなエポキシ樹脂としては、具体的には、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂などを用いることができる。これらは単独でも、２種以上を組み合わせて用いてもよい。また、アクリル樹脂など他の有機樹脂と適宜組み合わせて使用してもよい。
【００３７】
潜在性硬化剤としては、加熱硬化型、ＵＶ硬化型などの各種硬化剤が使用できる。潜在性硬化剤は、通常では反応せず、何かしらのトリガーにより活性化し、反応を開始する。トリガーには、熱、光、加圧などがあり、用途により選択して用いることができる。なかでも、本願では、加熱硬化型の潜在性硬化剤が好適に用いられ、バスバー電極１１や裏面電極１３に加熱押圧されることにより本硬化される。液状エポキシ樹脂を使用する場合は、イミダゾール類、アミン類、スルホニウム塩、オニウム塩などからなる潜在性硬化剤を使用することができる。
【００３８】
シランカップリング剤としては、エポキシ系、アミノ系、メルカプト・スルフィド系、ウレイド系などを用いることができる。これらの中でも、本実施の形態では、エポキシ系シランカップリング剤が好ましく用いられる。これにより、有機材料と無機材料の界面における接着性を向上させることができる。
【００３９】
また、その他の添加組成物として、無機フィラーを含有することが好ましい。無機フィラーを含有することにより、圧着時における樹脂層の流動性を調整し、粒子捕捉率を向上させることができる。無機フィラーとしては、シリカ、タルク、酸化チタン、炭酸カルシウム、酸化マグネシウム等を用いることができ、無機フィラーの種類は特に限定されるものではない。
【００４０】
図８は、導電性接着フィルム１７の製品形態の一例を模式的に示す図である。この導電性接着フィルム１７は、剥離基材２４上にバインダー樹脂層が積層され、テープ状に成型されている。このテープ状の導電性接着フィルムは、リール２５に剥離基材２４が外周側となるように巻回積層される。剥離基材２４としては、特に制限はなく、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）などを用いることができる。また、導電性接着フィルム１７は、バインダー樹脂層上に透明なカバーフィルムを有する構成としてもよい。
【００４１】
このとき、バインダー樹脂層上に貼付されるカバーフィルムとして上述したタブ線３を用いてもよい。導電性接着フィルム１７は、バインダー樹脂層がタブ線３の凹凸部１８が形成された一面３ａに積層される。このように、予めタブ線３と導電性接着フィルム１７とを積層一体化させておくことにより、実使用時においては、剥離基材２４を剥離し、導電性接着フィルム１７のバインダー樹脂層をバスバー電極１１や裏面電極１３のタブ線接続部１４上に貼着することによりタブ線３と各電極１１，１３との接続が図られる。
【００４２】
上記では、フィルム形状を有する導電性接着フィルムについて説明したが、ペースト状であっても問題は無い。本願では、導電性粒子を含有するフィルム状の導電性接着フィルム１７またはペースト状の導電性接着ペーストを「導電性接着剤」と定義する。導電性接着ペーストを用いる場合にも、タブ線３は、予め凹凸部１８が形成された一面３ａにこの導電性接着ペーストを塗布しておき、この導電性接着剤を太陽電池セル２の各電極１１，１３上に貼着してもよい。
【００４３】
なお、導電性接着フィルム１７は、リール形状に限らず、バスバー電極１１や裏面電極１３のタブ線接続部１４の形状に応じた短冊形状であってもよい。
【００４４】
図８に示すように導電性接着フィルム１７が巻き取られたリール製品として提供される場合、導電性接着フィルム１７の粘度を１０〜１００００ｋＰａ・ｓの範囲とすることにより、導電性接着フィルム１７の変形を防止し、所定の寸法を維持することができる。また、導電性接着フィルム１７が短冊形状で２枚以上積層された場合も同様に、変形を防止し、所定の寸法を維持することができる。
【００４５】
上述した導電性接着フィルム１７は、導電性粒子２３と、膜形成樹脂と、液状エポキシ樹脂と、潜在性硬化剤と、シランカップリング剤とを溶剤に溶解させる。溶剤としては、トルエン、酢酸エチルなど、又はこれらの混合溶剤を用いることができる。溶解させて得られた樹脂生成用溶液を剥離シート上に塗布し、溶剤を揮発させることにより、導電性接着フィルム１７を得る。
【００４６】
そして、導電性接着フィルム１７は、表面電極用２本及び裏面電極用２本を所定の長さにカットされ、太陽電池セル２の表裏面の所定位置に仮貼りされる。このとき、導電性接着フィルム１７は、太陽電池セル２の表面にほぼ平行に複数形成されている各バスバー電極１１及び裏面電極１３のタブ線接続部１４上に仮貼りされる。
【００４７】
次いで、同様に所定の長さにカットされたタブ線３が導電性接着フィルム１７上に一面３ａが重畳配置される。その後、導電性接着フィルム１７は、タブ線３の上から加熱ボンダーによって所定の温度、圧力で熱加圧されることにより、バインダー樹脂が各電極１１，１３、タブ線３間より流出されるとともに導電性粒子２３がタブ線３と各電極１１，１３との間で挟持され、この状態でバインダー樹脂が硬化する。これにより、導電性接着フィルム１７は、タブ線３を各電極上に接着させると共に、凹凸部１８の凸部１８ａがバスバー電極１１や裏面電極１３に接触し導通接続させることができる。
【００４８】
［本発明の効果］
このとき、タブ線３は、凹凸部１８の平均高さ（Ｈ）が、導電性接着フィルム１７のバインダー樹脂層に分散されている導電性粒子２３の平均粒子径（Ｄ）とが、Ｄ≧Ｈを満たしているため、導電性粒子２３が凹凸部１８の凹部１８ｂに挟持され、バスバー電極１１や裏面電極１３と接触する。したがって、タブ線３は、凹凸部１８の凸部１８ａ及び導電性粒子２３による太陽電池セル２の各電極１１，１３との接触面積が増加し、導通抵抗を低下させることができる。
【００４９】
また、タブ線３は、太陽電池セル２の各電極１１，１３上に貼着される前に、予め凹凸部１８が形成された一面３ａに導電性接着フィルム１７あるいは導電性接着ペーストが設けられることにより、各電極１１，１３上に導電性接着フィルム１７を仮貼りする工程が不要となり、製造工数の削減を図ることができる。
【００５０】
すなわち、導電性接着フィルム１７を電極１１，１３上に仮貼りする工法では、先ず導電性接着フィルム１７を各電極１１，１３の長さに応じてカットし各電極１１，１３上に配置し、加熱ボンダーによってバインダー樹脂層が本硬化しないが流動性を示す程度に仮硬化させて仮貼りする。次いで、タブ線３を導電性接着フィルム１７上に配置し、加熱ボンダーによってバインダー樹脂層が本硬化する所定の温度、圧力、時間で加熱押圧する。
【００５１】
一方、予め導電性接着剤をタブ線３の一面３ａに積層させておく工法によれば、タブ線３を導電性接着剤を介して各電極１１，１３上に配置し、加熱ボンダーで加熱押圧するだけでよく、タブ線３の接続工程における工数を削減することができる。
【００５２】
さらに、タブ線３の他面３ｂに剥離処理層１９を形成することにより、リール２１に巻回されたタブ線３の巻装体２０は、重畳部分が接着することがなく、バスバー電極１１や裏面電極１３にタブ線３を配置する際に、リール２１よりスムーズに送り出すことができる。
【００５３】
［一括ラミネート］
なお、太陽電池モジュール１は、上述したように太陽電池セル２の各電極１１，１３上に導電性接着剤及びタブ線３を配置した後、加熱ボンダーによってタブ線３上を熱加圧させる工法の他、太陽電池セル２の表面及び裏面に導電性接着剤、タブ線３及び太陽電池セル２を封止するＥＶＡ等の透光性封止材を順次積層させ、一括してラミネート処理を行うことにより、タブ線３を各電極１１，１３上に熱加圧してもよい。
【実施例１】
【００５４】
次いで、本発明の実施例について説明する。実施例は、表１に示すように、導電性接着剤として、平均粒子径（Ｄ）の異なるＮｉを含有し、あるいは導電性粒子を含有しない４種類の導電性接着フィルムを用いる。また、タブ線として、凹凸部１８の凸部1８ａの平均高さが異なる、あるいは凹凸部が設けられていない各種タブ線を用いる。図９及び図１０に示すように、これら各タブ線のサンプル４０を、各導電性接着フィルムのサンプル４１を介して、表面に全面Ａｇ電極３０が形成されたガラス基板３１（厚さ：２．８ｍｍ、外形：６４ｍｍ×２８ｍｍ、抵抗値：７ｍΩ／□（ｍΩ／ｓｑ））の当該Ａｇ電極３０に２本ずつ熱加圧して接続した。
【００５５】
熱加圧条件は、いずれも１８０℃、１５ｓｅｃ、２ＭＰａとした。また、タブ線と加熱ボンダーとの間には、緩衝材として厚さ２００μｍのシリコンラバーを介在させ、均一に圧力が加わるようにした。
【００５６】
サンプル作成後、２つのタブ線４０間における初期抵抗値及び熱衝撃試験（８５℃、８５％ＲＨ、５００ｈｒ）後の抵抗値を測定した。抵抗値は２本のタブ線４０上より電流端子及び電圧端子をそれぞれ接続する４端子法により抵抗値を測定した。
【００５７】
なお、各実施例及び比較例に用いたタブ線４０をそれぞれリールに巻回して巻装体を構成し（図６参照）、当該各巻装体の引き出しがスムーズに行えるか否か、引き出し特性を評価した。
【００５８】
【表１】
2012204388.tif 000003
実施例１は、タブ線として一面３ａに形成された凹凸部１８の平均高さ（Ｈ）が１０μｍであり、他面３ｂに剥離処理層１９を設けたタブ線３を用いた。また、導電性接着剤として、表１における接着剤１、すなわち導電性粒子２３となるＮｉ粒子の平均粒子径（Ｄ）が１０μｍである導電性接着フィルム１７を用いた。実施例１の凹凸部１８の平均高さ（Ｈ）と、導電性粒子２３の平均粒子径（Ｄ）とは、Ｄ＝Ｈである。
【００５９】
実施例２は、タブ線として実施例１と同一のタブ線３を用いた。また、導電性接着剤として、表１における接着剤２、すなわち導電性粒子２３となるＮｉ粒子の平均粒子径（Ｄ）が２０μｍである導電性接着フィルム１７を用いた。実施例２の凹凸部１８の平均高さ（Ｈ）と、導電性粒子２３の平均粒子径（Ｄ）とは、Ｄ＞Ｈである。
【００６０】
実施例３は、タブ線として実施例１と同一のタブ線３を用いた。また、導電性接着剤として、表１における接着剤３、すなわち導電性粒子２３となるＮｉ粒子の平均粒子径（Ｄ）が３０μｍである導電性接着フィルム１７を用いた。実施例３の凹凸部の平均高さ（Ｈ）と、導電性粒子２３の平均粒子径（Ｄ）とは、Ｄ＞Ｈである。
【００６１】
実施例４は、タブ線として一面３ａに形成された凹凸部１８の平均高さ（Ｈ）が２０μｍであり、他面３ｂに剥離処理層１９を設けたタブ線３を用いた。また、導電性接着剤として、表１における接着剤２、すなわち導電性粒子２３となるＮｉ粒子の平均粒子径（Ｄ）が２０μｍである導電性接着フィルム１７を用いた。実施例４の凹凸部１８の平均高さ（Ｈ）と、導電性粒子２３の平均粒子径（Ｄ）とは、Ｄ＝Ｈである。
【００６２】
実施例５は、タブ線として実施例４と同一のタブ線を用いた。また、導電性接着剤として、表１における接着剤３、すなわち導電性粒子２３となるＮｉ粒子の平均粒子径（Ｄ）が３０μｍである導電性接着フィルム１７を用いた。実施例５の凹凸部１８の平均高さ（Ｈ）と、導電性粒子２３の平均粒子径（Ｄ）とは、Ｄ＞Ｈである。
【００６３】
実施例６は、タブ線として一面３ａに形成された凹凸部１８の平均高さ（Ｈ）が１０μｍであり、他面３ｂに剥離処理層１９を設けないタブ線３を用いた。また、導電性接着剤として、表１における接着剤１、すなわち導電性粒子２３となるＮｉ粒子の平均粒子径（Ｄ）が１０μｍである導電性接着フィルム１７を用いた。実施例６の凹凸部１８の平均高さ（Ｈ）と、導電性粒子の平均粒子径（Ｄ）とは、Ｄ＝Ｈである。
【００６４】
比較例１は、タブ線として一面に凹凸部が形成されておらず（Ｈ＝０）、他面に剥離処理層を設けたタブ線を用いた。また、導電性接着剤として、表１における接着剤１、すなわち導電性粒子２３となるＮｉ粒子の平均粒子径（Ｄ）が１０μｍである導電性接着フィルム１７を用いた。比較例１の凹凸部の平均高さ（Ｈ）と、導電性粒子２３の平均粒子径（Ｄ）とは、Ｄ＞Ｈである。
【００６５】
比較例２は、タブ線として実施例１と同一のタブ線３を用いた。また、導電性接着剤として、表１における接着剤４、すなわち導電性粒子２３を含有しない絶縁性接着フィルムを用いた。
【００６６】
比較例３は、タブ線として実施例４と同一のタブ線３を用いた。また、導電性接着剤として、表１における接着剤１、すなわち導電性粒子２３となるＮｉ粒子の平均粒子径（Ｄ）が１０μｍである導電性接着フィルム１７を用いた。比較例１の凹凸部１８の平均高さ（Ｈ）と、導電性粒子２３の平均粒子径（Ｄ）とは、Ｄ＜Ｈである。
【００６７】
各サンプルの初期抵抗値及び熱衝撃試験（８５℃、８５％ＲＨ、５００ｈｒ）後の抵抗値、各サンプルに用いたタブ線の巻装体の引き出し特性の評価を、表２に示す。
【００６８】
【表２】
2012204388.tif 000004
表２に示すように、各実施例では、タブ線とＡｇ電極３０との接続抵抗が、初期値及び熱衝撃試験後のいずれも低く、またタブ線の巻装体の引き出し特性も良好であり、実用上問題ないことが分かる。これは、タブ線３の凹凸部１８の平均高さ（Ｈ）と導電性接着フィルム１７のＮｉ粒子の平均粒子径（Ｄ）がＤ≧Ｈを満たすことから、Ｎｉ粒子が凹凸部１８の凹部１８ｂに挟持され、Ａｇ電極３０と接触する。したがって、各実施例に係るタブ線３は、凹凸部１８の凸部１８ａ及びＮｉ粒子によるＡｇ電極３０との接触面積が増加し、導通抵抗を低下させることができるからである。
【００６９】
特に、タブ線３の凹凸部１８の平均高さ（Ｈ）と導電性接着フィルム１７のＮｉ粒子の平均粒子径（Ｄ）が同じ（Ｄ＝Ｈ）の場合には（実施例１、実施例４、実施例６）、接続抵抗が低く抑えられて、良好であった。
【００７０】
また、各実施例によると、導電性粒子２３（Ｎｉ粒子）の平均粒子径（Ｄ）は、１０〜３０μｍの範囲で好適に用いられることが分かる。また、各実施例によると、タブ線３の凹凸部１８の平均高さ（Ｈ）は、１０〜２０μｍの範囲で好適に用いられることが分かる。
【００７１】
比較例１では、タブ線に凹凸部が設けられていないため、Ａｇ電極３０との接続抵抗が初期値において高く、熱衝撃試験後の値も大きく、実用上問題がある。また、比較例２では、タブ線３とＡｇ電極３０との接続に絶縁性接着フィルムを用いているため、接続抵抗が初期値、熱衝撃試験後のいずれも測定不能となり、実用に用いることはできない。比較例３では、タブ線の凹凸部の平均高さ（Ｈ）よりも、Ｎｉ粒子の平均粒径（Ｄ）が小さいため、Ｎｉ粒子がタブ線の凹部とＡｇ電極との間に挟持されず、導通に寄与しないことから、特に熱衝撃試験後の接続抵抗が大きく上昇し、実用上問題がある。
【符号の説明】
【００７２】
１  太陽電池モジュール、２  太陽電池セル、３  タブ線、４  ストリングス、５  マトリクス、６  シート、７  表面カバー、８  バックシート、９  金属フレーム、１０  光電変換素子、１１  バスバー電極、１２  フィンガー電極、１３  裏面電極、１４  タブ線接続部、１７  導電性接着フィルム、１８  凹凸部、１９  剥離処理層、２０  巻装体、２１  リール、２３  導電性粒子、２４  剥離基材、２５  リール、３０  Ａｇ電極、３１  ガラス基板
【図１】
2012204388.tif 000005
【図２】
2012204388.tif 000006
【図３】
2012204388.tif 000007
【図４】
2012204388.tif 000008
【図５】
2012204388.tif 000009
【図６】
2012204388.tif 000010
【図７】
2012204388.tif 000011
【図８】
2012204388.tif 000012
【図９】
2012204388.tif 000013
【図１０】
2012204388.tif 000014